(57)【要約】酸化イットリウム皮膜は気孔率が１．５％以下であり、皮膜中の単斜晶酸化イットリウムと立方晶酸化イットリウムの和に占める単斜晶酸化イットリウムの比率が１％以上３０％以下である。この皮膜は、酸化イットリウム粒子と分散媒とを含有する溶射材料を溶射して例えば形成される。【特許請求の範囲】
【請求項１】
酸化イットリウム皮膜であって、
皮膜の気孔率が１．５％以下であり、
皮膜中の単斜晶酸化イットリウムと立方晶酸化イットリウムの和に占める単斜晶酸化イットリウムの比率が１％以上３０％以下である皮膜。
【請求項２】
請求項１に記載の皮膜であって、２．９４Ｎの荷重で測定される皮膜のビッカース硬さが４５０以上である皮膜。
【請求項３】
請求項１又は２に記載の皮膜であって、皮膜の平均表面粗さＲａが２．５μｍ以下である皮膜。
【請求項４】
請求項１〜３のいずれか一項に記載の皮膜であって、皮膜の平均厚さが２０μｍ以上である皮膜。
【請求項５】
請求項１〜４のいずれか一項に記載の皮膜を形成するために使用される溶射材料であって、
酸化イットリウム粒子と分散媒とを含有し、前記酸化イットリウム粒子の体積平均径が６μｍ以下である溶射材料。
【請求項６】
酸化イットリウム粒子と分散媒とを含有する溶射材料であって、
褐色アルミナ研削材（Ａ＃４０）を用いてサンドブラスト処理したアルミニウム合金のプレートからなる基材に向けて前記溶射材料を高速酸素燃料溶射することにより基材上に設けられる皮膜の気孔率が１．５以下であり、
前記皮膜中の単斜晶酸化イットリウムと立方晶酸化イットリウムの和に占める単斜晶イットリウムの比率が１％以上３０％以下である、溶射材料。
【発明の詳細な説明】
【技術分野】
【０００１】
本発明は、酸化イットリウム皮膜に関する。
【背景技術】
【０００２】
酸化イットリウム（Ｙ２Ｏ３）皮膜は、高い絶縁破壊電圧（単位：ｋＶ）を有する点で高い技術的価値があり、電気絶縁が必要な用途で例えば利用されている（例えば特許文献１及び特許文献２参照）。【０００３】
酸化イットリウム皮膜の絶縁破壊電圧を向上させる手段の一つとして、皮膜の厚さを大きくすることは有効である。この点、化学気相成長法や電子ビーム蒸着法と比べて溶射は、厚さの大きい皮膜を形成することが容易であることから、絶縁破壊電圧に優れた酸化イットリウム皮膜の形成方法として有利である。ただし、溶射皮膜は気孔率が比較的高い。そのため、酸化イットリウムの溶射皮膜の絶縁破壊の強さ（単位：ｋＶ／ｍｍ）は、酸化イットリウムの化学気相成長膜の絶縁破壊の強さである４５ｋＶ／ｍｍ（例えば非特許文献１参照）や、酸化イットリウムの電子ビーム蒸着膜の絶縁破壊の強さである２８０ｋＶ／ｍｍ（例えば非特許文献２参照）に比べて劣る。電気絶縁が必要な用途で酸化イットリウム皮膜を使用する場合、皮膜の絶縁破壊をより確実に防ぐためには、絶縁破壊電圧が高いことだけでなく絶縁破壊の強さが高いことも皮膜には要求される。【０００４】
なお、皮膜の絶縁破壊電圧とは、絶縁破壊を生じることなく皮膜に印加することのできる最高の電圧をいい、皮膜の絶縁破壊の強さとは、皮膜の絶縁破壊電圧を皮膜の厚さで除して求められる値をいう。
【先行技術文献】
【特許文献】
【０００５】
【特許文献１】特開２００４−２１１１２２号公報
【特許文献２】特開２００７−２９１５２８号公報
【非特許文献】
【０００６】
【非特許文献１】「真空プロセス向け耐食膜「酸化イットリウム」コート技術の開発」、［online］、２００９年１１月、［２０１１年１２月２８日検索］、インターネット〈ＵＲＬ：http://www.smrj.go.jp/keiei/dbps_data/_material_/common/chushou/b_keiei/keieitech/pdf/jfetekunorisa-ti5.pdf〉
【非特許文献２】シー．ケー．キャンベル（C.K. Campbell）、「電子ビーム蒸着酸化イットリウム薄膜の誘電諸特性（Some dielectric properties of electron-beam evaporated yttrium oxide thin films）」、固体薄膜（Thin Solid Films）、第６巻、第３版、１９７０年９月、ｐ．１９７−２０２
【発明の概要】
【発明が解決しようとする課題】
【０００７】
そこで本発明の目的は、より高い絶縁破壊の強さを持つ酸化イットリウム皮膜を提供すること、またそのような酸化イットリウム皮膜を形成するのに有用な溶射材料を提供することにある。
【課題を解決するための手段】
【０００８】
上記の目的を達成するために、本発明の一態様では酸化イットリウム皮膜が提供され、皮膜の気孔率は１．５％以下であり、皮膜中の単斜晶酸化イットリウムと立方晶酸化イットリウムの和に占める単斜晶酸化イットリウムの比率は１％以上３０％以下である。【０００９】
２．９４Ｎ（３００ｇｆ）の荷重で測定される皮膜のビッカース硬さは４５０以上であることが好ましい。【００１０】
皮膜の平均表面粗さＲａは２．５μｍ以下であることが好ましい。【００１１】
皮膜の平均厚さは２０μｍ以上であることが好ましい。【００１２】
本発明の別の態様では、上記態様に係る酸化イットリウム皮膜を形成するために使用される溶射材料が提供される。溶射材料は、酸化イットリウム粒子と分散媒とを含有し、前記酸化イットリウム粒子の体積平均径は６μｍ以下である。【００１３】
本発明のさらに別の態様では、酸化イットリウム粒子と分散媒とを含有する溶射材料が提供される。褐色アルミナ研削材（Ａ＃４０）を用いてサンドブラスト処理したアルミニウム合金のプレートからなる基材に向けて前記溶射材料を高速酸素燃料溶射することにより基材上に設けられる皮膜の気孔率は１．５以下であり、前記皮膜中の単斜晶酸化イットリウムと立方晶酸化イットリウムの和に占める単斜晶イットリウムの比率は１％以上３０％以下である。
【発明の効果】
【００１４】
本発明によれば、従来の溶射皮膜と比べて絶縁破壊の強さが高く、同時に低気孔率でかつ高機械的強度を有する酸化イットリウム皮膜を提供することができる。また、そのような酸化イットリウム皮膜を形成するのに有用な溶射材料を提供することができる。
【発明を実施するための形態】
【００１５】
以下、本発明の一実施形態を説明する。
【００１６】
本実施形態の酸化イットリウム（Ｙ２Ｏ３）皮膜は溶射材料を溶射して得られる。溶射は基材に向けて行われるため、皮膜は基材上に設けられる。基材は、アルミニウム、チタン、鉄、それらの合金などの金属製であってもよいし、あるいはアルミナやイットリアなどのセラミックス製であってもよい。溶射材料は粉末の形態であってもよいし、あるいはスラリー（すなわちサスペンション）の形態であってもよい。
【００１７】
皮膜を形成する粉末状の溶射材料は、処理に適した大きさの酸化イットリウム粒子からなる。好ましくは、粉末状の溶射材料の１００％が酸化イットリウム粒子によって構成される。
【００１８】
スラリー状の溶射材料は、適当な大きさの酸化イットリウム粒子を水又はエタノールをはじめとするアルコールなどの分散媒、好ましくは水と混合して調製される。スラリー状の溶射材料は、ポリビニルアルコールなどの少量の有機分散剤を含有してもよい。酸化イットリウム粒子は必ずしもスラリー状の溶射材料の主成分でなくてもよい。分散媒及び有機分散剤は溶射プロセスの過程で揮発又は酸化することにより、皮膜中にはまったく又はほとんど含まれない。
【００１９】
スラリー状の溶射材料のスラリー濃度、すなわち固形分含量は、１０質量％以上であることが好ましく、より好ましくは１５質量％以上、さらに好ましくは２０質量％以上、特に好ましくは３０質量％以上である。スラリー濃度が高くなるにつれて、より効率よくスラリー状の溶射材料から皮膜を形成することができる。
【００２０】
スラリー状の溶射材料のスラリー濃度はまた、７０質量％以下であることが好ましく、より好ましくは６０質量％以下、さらに好ましくは５０質量％以下である。スラリー状の溶射材料のスラリー濃度が低くなるにつれて、溶射機への供給がより安定化する。
【００２１】
皮膜の形成に用いられる酸化イットリウム粒子は、鉄、コバルト、ニッケル、クロム、ナトリウム、カリウム、カルシウム、マグネシウムなどの不可避的不純物を含んでもよい。ただし、より高い絶縁破壊の強さを持つ皮膜を得るためには、酸化イットリウム粒子はできるだけ高純度であることが好ましい。具体的には、酸化イットリウム粒子中の酸化イットリウム含有量、すなわち酸化イットリウム粒子の純度は９８質量％以上であることが好ましく、より好ましくは９９質量％以上、さらに好ましくは９９．９質量％以上である。皮膜の絶縁破壊の強さが低下する原因となるため、酸化イットリウム粒子中に含まれる鉄、コバルト、ニッケル及びクロム等の金属不純物の量はできるだけ少ないことが好ましい。金属不純物としての鉄、コバルト、ニッケル及びクロムの含有量の合計は２００ｐｐｍ以下であることが好ましく、より好ましくは１００ｐｐｍ以下、さらに好ましくは５０ｐｐｍ以下である。また、ナトリウムやカリウム、カルシウム、マグネシウムの含有量も同じ理由でできるだけ少ないことが好ましい。ナトリウム及びカリウムの含有量の合計は２００ｐｐｍ以下であることが好ましく、より好ましくは１００ｐｐｍ以下、さらに好ましくは５０ｐｐｍ以下である。カルシウム及びマグネシウムの含有量の合計は２００ｐｐｍ以下であることが好ましく、より好ましくは１００ｐｐｍ以下、さらに好ましくは５０ｐｐｍ以下である。酸化イットリウム粒子中に含まれる不純物の含有量は、例えば、誘導結合プラズマ質量分析法（ＩＣＰ−ＭＳ）や原子吸光光度法により測定することができる。
【００２２】
スラリー状の溶射材料から皮膜を形成するに際して使用される酸化イットリウム粒子の平均粒子径（体積平均径）は６μｍ以下であることが好ましく、より好ましくは４μｍ以下、さらに好ましくは２μｍ以下、もっと好ましく１．５μｍ以下である。酸化イットリウム粒子の平均粒子径が小さくなるにつれて、より緻密な皮膜を溶射材料から得ることができる。酸化イットリウム粒子の平均粒子径の測定は、例えば、レーザー回折散乱法やＢＥＴ法、光散乱法により行うことができる。レーザー回折散乱法による酸化イットリウム粒子の平均粒子径の測定は、例えば、株式会社堀場製作所製のレーザー回折／散乱式粒度測定機“ＬＡ−３００”を用いて行うことができる。
【００２３】
溶射材料を溶射する方法は、高速酸素燃料溶射（ＨＶＯＦ）や高速空気燃料溶射（ＨＶＡＦ）のような高速フレーム溶射であってもよいし、あるいは大気圧プラズマ溶射（ＡＰＳ）であってもよい。より緻密な皮膜を得るためには、高速フレーム溶射を用いることが好ましい。高速フレーム溶射で使用される燃料は、アセチレン、エチレン、プロパン、プロピレンなどの炭化水素のガス燃料であってもよいし、あるいは灯油やエタノールなどの液体燃料であってもよい。ただし、より高いフレーム温度が得られる点で炭化水素ガス燃料が好ましい。
【００２４】
酸化イットリウム皮膜中の酸化イットリウムの含有量は、９８質量％以上であることが好ましく、より好ましくは９９質量％以上、さらに好ましくは９９．９質量％以上である。皮膜中の酸化イットリウムの含有量が高くなるにつれて、皮膜の絶縁破壊の強さが向上する。
【００２５】
皮膜の気孔率は１．５％以下であることが必要であり、好ましくは１．２％以下、より好ましくは１％以下、さらに好ましくは０．８％以下、特に好ましくは０．６％以下である。気孔率が低くなるにつれて、皮膜の絶縁破壊の強さが向上する。また、貫通気孔が皮膜中に形成される可能性が小さいという利点もある。皮膜中に貫通気孔が存在すると、気孔によって局所的で微小な加熱領域の形成が起こり、高い電界密度がそこに集中して重大な欠陥パスが生じ、その結果、皮膜が絶縁破壊する点で不利がある。
【００２６】
平均粒子径が６μｍ以下の酸化イットリウム粒子を基材に向けて溶射した場合、酸化イットリウム粒子が基材上で急冷凝固されることにより、各酸化イットリウム粒子の表層部には単斜晶酸化イットリウムが形成され、各酸化イットリウム粒子の中心部には立方晶酸化イットリウムが形成される。そのため、得られる皮膜中の酸化イットリウムは、単斜晶及び立方晶の少なくとも２つの相を含んでいる。各酸化イットリウム粒子の表層部に形成される単斜晶酸化イットリウムは酸化イットリウム粒子同士の間の接合強さを高める働きをする。
【００２７】
単斜晶酸化イットリウムの働きによって酸化イットリウム粒子同士の間の接合強さを高めるためには、皮膜中の単斜晶酸化イットリウムと立方晶酸化イットリウムの和に占める単斜晶酸化イットリウムの比率は１％以上であることが必要であり、好ましくは５％以上、より好ましくは８％以上、さらに好ましくは１０％以上である。一方、単斜晶酸化イットリウムに比べて高い絶縁破壊電圧及び機械的強度を持つ立方晶酸化イットリウムの量を十分に確保するためには、皮膜中の単斜晶酸化イットリウムと立方晶酸化イットリウムの和に占める単斜晶酸化イットリウムの比率はまた、３０％以下であることが必要であり、好ましくは２５％以下、より好ましくは２０％以下である。従って、この比率が上記範囲内にあることによって、皮膜は良好な絶縁破壊の強さ及び機械的強度を有することになる。
【００２８】
皮膜中の単斜晶酸化イットリウムと立方晶酸化イットリウムの和に占める単斜晶酸化イットリウムの比率は、式：Ｐｍ（％）＝［Ｉｍ／（Ｉｍ＋Ｉｃ）］×１００により求められる。上式中、Ｐｍは皮膜中の単斜晶酸化イットリウムと立方晶酸化イットリウムの和に占める単斜晶酸化イットリウムの比率を示し、Ｉｍは皮膜のＸ線回折パターンにおける単斜晶酸化イットリウム（４０２）のピーク強度を示し、Ｉｃは皮膜のＸ線回折パターンにおける立方晶酸化イットリウム（２２２）のピーク強度を示す。
【００２９】
皮膜中の立方晶酸化イットリウムの結晶子サイズは８０ｎｍ以下であることが好ましく、より好ましくは６０ｎｍ以下である。立方晶酸化イットリウムの結晶子サイズが小さくなるにつれて、皮膜中の粒界密度が高くなる結果、皮膜の機械的特性、例えば硬度が向上する。皮膜中の立方晶酸化イットリウムの結晶子サイズは、Ｘ線回折パターンにおける立方晶酸化イットリウム（２２２）のピーク半値幅からシェラーの式を用いて求められる。
【００３０】
皮膜中の単斜晶酸化イットリウムの結晶子サイズは６０ｎｍ以下であることが好ましく、より好ましくは５０ｎｍ以下である。単斜晶酸化イットリウムの結晶子サイズが小さくなるにつれて、皮膜中の粒界密度が高くなる結果、皮膜の機械的特性、例えば硬度が向上する。皮膜中の単斜晶酸化イットリウムの結晶子サイズは、Ｘ線回折パターンにおける単斜晶酸化イットリウム（４０２）のピーク半値幅からシェラーの式を用いて求められる。
【００３１】
皮膜の比抵抗は１×１０１１Ωｃｍ以上であることが好ましく、より好ましくは５×１０１１Ωｃｍ以上、さらに好ましくは１×１０１２Ωｃｍ以上である。皮膜の比抵抗が高くなるにつれて、電圧印加時のリーク電流値が低くなる。
【００３２】
２．９４Ｎ（３００ｇｆ）の荷重で測定される皮膜のビッカース硬さは４５０以上であることが好ましく、より好ましくは５００以上、さらに好ましくは５３０以上である。ビッカース硬さが大きくなるにつれて、皮膜の絶縁破壊の強さが向上する。
【００３３】
皮膜の平均表面粗さＲａは２．５μｍ以下であることが好ましく、より好ましくは２μｍ以下である。皮膜の平均表面粗さＲａが小さくなるにつれて、誘電率の測定時に電極と皮膜との間の電気的接触が良好になる利点がある。気孔率が低い緻密な皮膜は平均表面粗さＲａが小さい傾向にある。
【００３４】
皮膜の表面粗さの標準偏差σは０．５μｍ以下であることが好ましく、より好ましくは０．４μｍ以下である。表面粗さの標準偏差が小さくなるにつれて、皮膜の全体にわたり絶縁破壊の強さが均一化する。
【００３５】
皮膜の平均厚さは２０μｍ以上であることが好ましく、より好ましくは５０μｍ以上、さらに好ましくは１００μｍ以上である。皮膜の平均厚さが大きくなるにつれて、皮膜の絶縁破壊電圧が向上する。
【００３６】
皮膜の厚さのばらつきは±１０％以内であることが好ましい。
【００３７】
皮膜の絶縁破壊電圧は２．５ｋＶ以上であることが好ましく、より好ましくは３．５ｋＶ以上、さらに好ましくは４ｋＶ以上である。
【００３８】
本実施形態によれば以下の効果が得られる。
【００３９】
本実施形態の酸化イットリウム皮膜によれば、皮膜中の単斜晶酸化イットリウムと立方晶酸化イットリウムの和に占める単斜晶酸化イットリウムの比率を１％以上３０％以下としたことにより、皮膜の気孔率が１．５％以下と低いことによる効果として高い絶縁破壊の強さが確保されることになる。そのため、高い絶縁破壊の強さを持つ皮膜の提供が可能である。
【００４０】
前記実施形態は次のように変更されてもよい。
【００４１】
・  酸化イットリウム皮膜は、酸化イットリウム粒子を含んだ溶射材料を溶射することにより形成されるに限られず、例えば化学気相成長法（ＣＶＤ）や物理気相成長法（ＰＶＤ）、エアロゾルデポジションのような溶射以外の手法で形成されてもよい。
【００４２】
次に、実施例及び比較例を挙げて本発明をさらに具体的に説明する。
【００４３】
実施例１〜５及び比較例１では、か焼して得られた酸化イットリウム粒子を水と混合することによりスラリー状の溶射材料を用意し、これを表１に示す条件で基材に溶射することにより厚さ１５０μｍの皮膜を基材上に形成した。
【００４４】
比較例２〜４では、酸化イットリウム粒子又は酸化アルミニウム粒子からなる粉末状の溶射材料を凝集及び焼結により用意し、厚さ１５０μｍの皮膜を基材上に形成するべく、これを表２又は表３に示す条件で基材に溶射した。その結果、比較例３，４の場合には皮膜を形成することができたが、比較例２では皮膜を形成することができなかった。
【００４５】
これらの実施例及び比較例で使用した基材はすべて、アルミニウム合金（Ａ６０６１）からなる寸法５０ｍｍ×７５ｍｍ×５ｍｍのプレートであり、予め褐色アルミナ研削材（Ａ＃４０）によりサンドブラスト処理してから用いた。
【００４６】
【表１】
2013099890.tif 000002
【００４７】
【表２】
2013099890.tif 000003
【００４８】
【表３】
2013099890.tif 000004
【００４９】
実施例１〜５及び比較例１〜４で使用した溶射材料の詳細及びその溶射材料から得られた皮膜の詳細を表４に示す。
【００５０】
表４の“粒子の種類”欄には、実施例１〜５及び比較例１〜４の各溶射材料を用意するときに使用したセラミック粒子の種類を示す。同欄中の“Ｙ２Ｏ３”は酸化イットリウム粒子を使用したことを示し、“Ａｌ２Ｏ３”は酸化アルミニウム粒子を使用したことを示す。
【００５１】
表４の“粒子の純度”欄には、実施例１〜５及び比較例１〜４のそれぞれで使用したセラミック粒子の純度、すなわちセラミック粒子中のセラミック含有量を示す。同欄中の“３Ｎ”は９９．９％の純度を示し、“４Ｎ”は９９．９９％の純度を示す。
【００５２】
表４の“平均粒子径”欄には、実施例１〜５及び比較例１〜４のそれぞれで使用したセラミック粒子の平均粒子径（体積平均径）を示す。
【００５３】
表４の“溶射材料の形態”欄には、実施例１〜５及び比較例１〜４のそれぞれで用意された溶射材料の形態を示す。同欄中の“スラリー”はスラリー状の溶射材料を用意したことを示し、“粉末”は粉末状の溶射材料を用意したことを示す。
【００５４】
表４の“スラリー濃度”欄には、実施例１〜５及び比較例１のそれぞれで用意したスラリー状の溶射材料について、溶射材料の総質量に対する溶射材料中の固形分含量の割合を示す。
【００５５】
表４の“皮膜の形成方法”欄には、実施例１〜５及び比較例１〜４のそれぞれで溶射材料を用いて皮膜を形成するに際して使用した方法を示す。同欄中の“ＨＶＯＦ”は高速酸素燃料溶射を使用したことを示し、“プラズマ”は大気圧プラズマ溶射を使用したことを示す。
【００５６】
表４の“気孔率”欄には、実施例１〜５及び比較例１，３，４で得られた皮膜の気孔率を測定した結果を示す。気孔率の測定は、平均粒子径０．０６μｍのコロイダルシリカを用いて鏡面研磨後の皮膜断面を用いて画像解析法により行った。
【００５７】
表４の“単斜晶の比率”欄には、実施例１〜５及び比較例１，３で得られた酸化イットリウム皮膜中の単斜晶酸化イットリウムと立方晶酸化イットリウムの和に占める単斜晶酸化イットリウムの比率を、先に説明した式に従って求めた結果を示す。
【００５８】
表４の“立方晶酸化イットリウムの結晶子サイズ”欄には、実施例１〜５及び比較例１，３で得られた酸化イットリウム皮膜のＸ線回折パターンにおける立方晶酸化イットリウム（２２２）のピーク半値幅から立方晶酸化イットリウムの結晶子サイズを求めた結果を示す。
【００５９】
表４の“単斜晶酸化イットリウムの結晶子サイズ”欄には、実施例１〜５及び比較例１，３で得られた酸化イットリウム皮膜のＸ線回折パターンにおける単斜晶酸化イットリウム（４０２）のピーク半値幅から単斜晶酸化イットリウムの結晶子サイズを求めた結果を示す。
【００６０】
表４の“比抵抗”欄には、実施例１〜５及び比較例１，３，４で得られた皮膜の比抵抗を測定した結果を示す。この測定には、株式会社三菱化学アナリテック製の抵抗率計であるハイレスタＵＰ  ＭＣＰ−ＨＴ４５０型を使用した。測定条件として印加電圧は１ｋＶ、電圧印加時間は６０秒、対向電極にはＵＲＳプローブを使用した。
【００６１】
表４の“ビッカース硬さ”欄には、実施例１〜５及び比較例１，３，４で得られた皮膜のビッカース硬さを測定した結果を示す。得られた皮膜の断面に圧子を用いて２．９４Ｎ（３００ｇｆ）の荷重を与えることによって値を得た。この測定には、株式会社島津製作所製の微小硬度測定器ＨＭＶ−１を使用した。
【００６２】
表４の“平均表面粗さ”欄及び“表面粗さの標準偏差”欄には、実施例１〜５及び比較例１，３，４で得られた皮膜の平均表面粗さＲａ及びその標準偏差σを測定した結果を示す。この測定には、触針式表面粗さ計を使用した。
【００６３】
表４の“絶縁破壊電圧”欄には、実施例１〜５及び比較例１，３，４で得られた皮膜の絶縁破壊電圧を測定した結果を示す。この測定は、国際電気標準会議規格IEC 60243に対応する日本工業規格JIS C2110-1に記載の方法に準拠して行った。より具体的には、菊水電子工業株式会社製の耐電圧・絶縁抵抗試験器であるＴＯＳ９２０１を温度２０℃及び相対湿度５０％で使用した。測定条件として電圧スイープ速度を２００Ｖ／秒とした。対向電極には２５ｍｍの直径を有する真鍮製の円筒を使用した。
【００６４】
表４の“絶縁破壊の強さ”欄には、実施例１〜５及び比較例１，３，４で得られた皮膜の絶縁破壊の強さを測定した結果を示す。この測定は、IEC 60243に対応するJIS C2110-1に記載の方法に準拠して行った。より具体的には、上記の方法で測定した各皮膜の絶縁破壊電圧の値を皮膜の厚さで除することにより絶縁破壊の強さを求めた。
【００６５】
【表４】
2013099890.tif 000005
【００６６】
表４に示すように、実施例１〜５で得られた皮膜の絶縁破壊の強さは１５ｋＶ／ｍｍ以上であり、実用上満足なレベルであった。それに対し、比較例１，３，４で得られた皮膜の絶縁破壊の強さは１５ｋＶ／ｍｍ未満であり、実用上満足なレベルでなかった。
【手続補正書】
【提出日】平成26年6月26日(2014.6.26)
【手続補正１】
【補正対象書類名】特許請求の範囲
【補正対象項目名】全文
【補正方法】変更
【補正の内容】
【特許請求の範囲】
【請求項１】
酸化イットリウム皮膜であって、
皮膜の気孔率が１．５％以下であり、
皮膜中の単斜晶酸化イットリウムと立方晶酸化イットリウムの和に占める単斜晶酸化イットリウムの比率が１％以上３０％以下である皮膜。
【請求項２】
請求項１に記載の皮膜であって、２．９４Ｎの荷重で測定される皮膜のビッカース硬さが４５０以上である皮膜。
【請求項３】
請求項１又は２に記載の皮膜であって、皮膜の平均表面粗さＲａが２．５μｍ以下である皮膜。
【請求項４】
請求項１〜３のいずれか一項に記載の皮膜であって、皮膜の平均厚さが２０μｍ以上である皮膜。
【請求項５】
請求項１〜４のいずれか一項に記載の皮膜を形成するために使用される溶射材料であって、
酸化イットリウム粒子と分散媒とを含有し、前記酸化イットリウム粒子の体積平均径が６μｍ以下である溶射材料。
【請求項６】
請求項５に記載の溶射材料であって、溶射材料中の酸化イットリウム粒子の含有量が３０質量％以上である溶射材料。
【請求項７】
請求項５又は６に記載の溶射材料を溶射して酸化イットリア皮膜を形成する方法であって、前記皮膜の気孔率は１．５％以下であり、前記皮膜中の単斜晶酸化イットリウムと立方晶酸化イットリウムの和に占める単斜晶酸化イットリウムの比率は１％以上３０％以下である方法。
【請求項８】
酸化イットリウム粒子と分散媒とを含有する溶射材料であって、
褐色アルミナ研削材（Ａ＃４０）を用いてサンドブラスト処理したアルミニウム合金のプレートからなる基材に向けて前記溶射材料を高速酸素燃料溶射することにより基材上に設けられる皮膜の気孔率が１．５以下であり、
前記皮膜中の単斜晶酸化イットリウムと立方晶酸化イットリウムの和に占める単斜晶酸化イットリウムの比率が１％以上３０％以下である、溶射材料。
【請求項９】
請求項８に記載の溶射材料であって、溶射材料中の酸化イットリウム粒子の含有量が３０質量％以上である溶射材料。
【国際調査報告】
2013099890.tif 000006
2013099890.tif 000007
2013099890.tif 000008
2013099890.tif 000009